(57)【要約】【課題】繊維等の軟表面に対して速乾性を付与することができる速乾付与剤を提供する。【解決手段】３級アミノ基または４級アンモニウム基含有ビニルモノマー（Ａ）と、疎水性非イオン基含有ビニルモノマー（Ｂ）と、アルキレンオキサイド基含有ビニルモノマー（Ｃ）を必須成分として重合させた共重合体であって、共重合に用いられる全モノマーのうち、前記（Ａ）が４０〜８０構成モル％であり、前記（Ｂ）が１９〜５９構成モル％であり、前記（Ｃ）が１〜４０構成モル％である共重合体（Ｘ）を含有することを特徴とする速乾付与剤。【選択図】  なし【特許請求の範囲】
【請求項１】
３級アミノ基または４級アンモニウム基含有ビニルモノマー（Ａ）と、疎水性非イオン基含有ビニルモノマー（Ｂ）と、アルキレンオキサイド基含有ビニルモノマー（Ｃ）を必須成分として重合させた共重合体であって、
共重合に用いられる全モノマーのうち、前記（Ａ）が４０〜８０構成モル％であり、前記（Ｂ）が１９〜５９構成モル％であり、前記（Ｃ）が１〜４０構成モル％である共重合体（Ｘ）を含有することを特徴とする速乾付与剤。
【請求項２】
前記（Ａ）が下記一般式（１）〜（３）
【化１】
2006176641.tif 000012
（一般式（１）〜（３）において、Ｒ１は水素原子、又は炭素数１〜４の直鎖又は分岐のアルキル基を示し、Ｒ３〜Ｒ５は、各々独立して、炭素数１〜４のアルキル基を示す。
一般式（１）、（２）においてＲ２は炭素数１〜４の直鎖又は分岐のアルキレン基を示し、Ｘ１は酸素原子又はＮＨ基を示す。
一般式（３）においてＸ２及びＸ３は、各々独立して、炭素数１〜３の直鎖のアルキレン基を示す。
なお、Ｍ−は塩を構成する対イオンである。）
で表されるモノマーからなる群から選ばれる１種以上であることを特徴とする請求項１記載の速乾付与剤。
【請求項３】
前記（Ｂ）が下記一般式（４）
【化２】
2006176641.tif 000013
（一般式（４）において、Ｘ４は酸素原子又はＮＨ、Ｒ６は水素原子又は炭素数１〜４の直鎖又は分岐のアルキル基を示し、Ｒ７は炭素数１〜３０の直鎖又は分岐のアルキル基、アルケニル基、シリコン含有基及び芳香族基のいずれかを示す。）
で表されるモノマーからなる群から選ばれる１種以上であることを特徴とする請求項１または２に記載の速乾付与剤。
【請求項４】
前記（Ｃ）が下記一般式（５）
【化３】
2006176641.tif 000014
（一般式（５）において、Ｒ８は水素原子又は炭素数１〜４の直鎖又は分岐のアルキル基を示し、Ｒ９は、水素原子、炭素数１〜４の直鎖又は分岐のアルキル基又はフェニル基を示し、ｎは２〜４の整数であり、ｍは２〜２５０の整数である。）
で表されるモノマーからなる群から選ばれる１種以上であることを特徴とする請求項１〜３のいずれか一項に記載の速乾付与剤。
【請求項５】
繊維用である請求項１〜４のいずれか一項に記載の速乾付与剤。
【請求項６】
請求項１〜５のいずれか一項に記載の速乾付与剤を含有する衣料用洗浄剤組成物。
【請求項７】
請求項１〜５のいずれか一項に記載の速乾付与剤を含有する衣料用仕上げ剤組成物。
【発明の詳細な説明】
【技術分野】
【０００１】
本発明は、速乾付与剤、ならびにこれを用いた衣料用洗浄剤組成物および衣料用仕上げ剤組成物に関する。
【背景技術】
【０００２】
レシチンやグリセリン脂肪酸エステル誘導体を用いた水切れ性の向上剤や、アクリル系共重合体を利用した表面の改質技術により速乾性を付与する処理剤が開示されている（例えば、特許文献１、２、３、４参照）。
【特許文献１】特開昭６１−２７６９００号公報
【特許文献２】特開平５−２３９４９７号公報
【特許文献３】特開２００３−１８３６９４号公報
【特許文献４】特開２００４−５１８３９号公報
【発明の開示】
【発明が解決しようとする課題】
【０００３】
上述した従来の処理剤は、主に硬表面において効果が発揮されるものであり、繊維のような軟表面に応用するには難しいか、効果が不十分であった。
本発明は前記事情に鑑みてなされたもので、繊維等の軟表面に対して速乾性を付与することができる速乾付与剤、ならびにこれを用いた衣料用洗浄剤組成物、および衣料用仕上げ剤組成物を提供することを目的とする。
【課題を解決するための手段】
【０００４】
前記課題を解決するために、本発明の速乾付与剤は、３級アミノ基または４級アンモニウム基含有ビニルモノマー（Ａ）と、疎水性非イオン基含有ビニルモノマー（Ｂ）と、アルキレンオキサイド基含有ビニルモノマー（Ｃ）を必須成分として重合させた共重合体であって、共重合に用いられる全モノマーのうち、前記（Ａ）が４０〜８０構成モル％であり、前記（Ｂ）が１９〜５９構成モル％であり、前記（Ｃ）が１〜４０構成モル％である共重合体（Ｘ）を含有することを特徴とする。
【０００５】
本発明の速乾付与剤は繊維用に好適である。
本発明は、本発明の速乾付与剤を含有する衣料用洗浄剤組成物を提供する。
本発明は、本発明の速乾付与剤を含有する衣料用仕上げ剤組成物を提供する。
【発明の効果】
【０００６】
本発明によれば、繊維等の軟表面に対して速乾性を付与することができる速乾付与剤、ならびにこれを用いた衣料用洗浄剤組成物、および衣料用仕上げ剤組成物が提供される。
【発明を実施するための最良の形態】
【０００７】
本特許請求の範囲および明細書において、「構成モル％」とは、共重合体中の各ビニルモノマー単位を一ユニットとしたとき、そのユニット量（モル）が全ユニット量（モル）に対して占める割合を百分率で表した値を指す。
また本明細書において、
「（メタ）アクリル」との表記は、アクリル及びメタクリルを含む意味とする。
【０００８】
＜共重合体（Ｘ）＞
本発明の速乾処理剤は、特定の共重合体（Ｘ）を含有することを特徴とする。
共重合体（Ｘ）は、以下に説明するモノマー（Ａ）、（Ｂ）、（Ｃ）（以下、それぞれ（Ａ）成分、（Ｂ）成分、（Ｃ）成分ということがある。）を必須成分として重合させた共重合体である。
【０００９】
［（Ａ）成分］
（Ａ）成分は３級アミノ基または４級アンモニウム基含有ビニルモノマーである。好ましくは、下記一般式（１）〜（３）で表されるモノマー、２−ビニルピリジン、４−ビニルピリジンからなる群から選ばれる１種以上が用いられる。好ましくは下記一般式（１）〜（３）で表されるモノマーからなる群から選ばれる１種以上である。
【００１０】
【化１】
2006176641.tif 000002
【００１１】
【化２】
2006176641.tif 000003
【００１２】
【化３】
2006176641.tif 000004
【００１３】
一般式（１）〜（３）において、Ｒ１は水素原子、又は炭素数１〜４の直鎖又は分岐のアルキル基を示す。
一般式（１）〜（３）において、Ｒ３〜Ｒ５は、各々独立して、炭素数１〜４のアルキル基を示す。
一般式（１）、（２）においてＲ２は炭素数１〜４の直鎖又は分岐のアルキレン基を示す。
一般式（１）、（２）において、Ｘ１は酸素原子又はＮＨ基を示す。
一般式（３）においてＸ２及びＸ３は、各々独立して、炭素数１〜３の直鎖のアルキレン基を示す。
一般式（２）、（３）において、Ｍ−は塩を構成する対イオンである。例えば、ハロゲンイオン、硫酸イオン、有機酸イオン、およびメチル硫酸イオン等を例示することができる。好ましくは、塩素イオン等である。
【００１４】
一般式（１）で表されるモノマーの具体例としては、（メタ）アクリル酸ジメチルアミノエチル、（メタ）アクリル酸ジエチルアミノエチル、（メタ）アクリル酸ジプロピルアミノエチル等の（メタ）アクリル酸ジアルキルアミノアルキル化合物；ジメチルアミノエチル（メタ）アクリルアミド、ジメチルアミノプロピル（メタ）アクリルアミド、ジエチルアミノプロピル（メタ）アクリルアミド等のジアルキルアミノアルキル（メタ）アクリルアミド化合物等が挙げられる。中でも好ましいのは、（メタ）アクリル酸ジメチルアミノエチルである。
【００１５】
一般式（２）で表されるモノマーの例としては、前記一般式（１）で表される（メタ）アクリル酸ジアルキルアミノアルキル化合物およびジアルキルアミノアルキル（メタ）アクリルアミド化合物の塩酸塩、硫酸塩、クエン酸塩、蓚酸塩、リン酸塩等の塩；あるいはハロゲン化アルキルなどの四級化剤による四級化物等が挙げられる。
具体例としては、（メタ）アクリル酸ジメチルアミノエチルメチルクロライド、（メタ）アクリル酸ジメチルアミノエチルエチルクロライド、（メタ）アクリル酸ジメチルアミノエチルエチル硫酸、（メタ）アクリル酸ジメチルアミノエチルメチルリン酸、（メタ）アクリル酸ジメチルアミノエチルエチルリン酸、（メタ）アクリル酸ジエチルアミノエチルメチルクロライド、（メタ）アクリル酸ジエチルアミノエチルエチルクロライド、（メタ）アクリル酸ジエチルアミノエチルエチル硫酸、（メタ）アクリル酸ジエチルアミノエチルメチルリン酸、（メタ）アクリル酸ジエチルアミノエチルエチルリン酸、ジメチルアミノプロピル（メタ）アクリルアミドメチルクロライド、ジメチルアミノプロピル（メタ）アクリルアミドエチルクロライド、ジメチルアミノプロピル（メタ）アクリルアミドエチル硫酸、ジメチルアミノプロピル（メタ）アクリルアミドメチルリン酸、ジメチルアミノプロピル（メタ）アクリルアミドエチルリン酸、（メタ）アクリル酸アミドプロピルトリメチルアンモニウムクロライド等が挙げられる。
これらの中でも、（メタ）アクリル酸ジメチルアミノエチルメチルクロライド、（メタ）アクリル酸アミドプロピルトリメチルアンモニウムクロライドが好ましい。
【００１６】
一般式（３）で表されるモノマーの例としては、ジアリルジメチルアンモニウムクロライド、ジアリルジメチルアンモニウムブロマイド、ジアリルジエチルアンモニウムクロライド、ジアリルジエチルアンモニウムブロマイド等のジアリルジアルキルアンモニウム塩類等が挙げられる。
【００１７】
（Ａ）成分のモノマーは、１種単独で使用してもよく、２種以上を組み合わせて使用してもよい。
共重合体（Ｘ）を構成する全モノマー中における（Ａ）成分の割合（含有量）は、４０〜８０構成モル％であり、４５〜６５構成モル％がより好ましい。（Ａ）成分の含有量を上記範囲とすることにより、良好な速感性が得られる。
【００１８】
［（Ｂ）成分］
（Ｂ）成分は疎水性非イオン基含有ビニルモノマーであり、好ましくは下記一般式（４）で表わされるモノマーからなる群から選ばれる１種以上が用いられる。
【００１９】
【化４】
2006176641.tif 000005
【００２０】
一般式（４）において、Ｘ４は酸素原子又はＮＨである。
Ｒ６は水素原子又は炭素数１〜４の直鎖又は分岐のアルキル基を示す。
Ｒ７は炭素数１〜３０の直鎖又は分岐のアルキル基、アルケニル基、シリコン含有基及び芳香族基のいずれかを示す。好ましくは炭素数１〜３０の直鎖又は分岐のアルキル基である。
【００２１】
一般式（４）で表されるモノマーの具体例としては、（メタ）アクリル酸メチル、（メタ）アクリル酸エチル、（メタ）アクリル酸プロピル、（メタ）アクリル酸ｎ−ブチル、（メタ）アクリル酸ｉｓｏ−ブチル、（メタ）アクリル酸ｔ−ブチル、（メタ）アクリル酸ヘキシル、（メタ）アクリル酸２−エチルヘキシル、（メタ）アクリル酸オクチル、（メタ）アクリル酸ラウリル、（メタ）アクリル酸ステアリル等の（メタ）アクリル酸アルキルエステル類；プロピル（メタ）アクリルアミド、ブチル（メタ）アクリルアミド、ｔ−ブチル（メタ）アクリルアミド、ヘキシル（メタ）アクリルアミド、オクチル（メタ）アクリルアミド、ラウリル（メタ）アクリルアミド等のアルキル（メタ）アクリルアミド類；スチレン、α―メチルスチレン等の芳香族ビニル系化合物等が挙げられる。
これらの中でより好ましいのは、（メタ）アクリル酸アルキルエステル類である。
【００２２】
（Ｂ）成分は、１種単独で使用してもよく、２種以上を組み合わせて使用してもよい。
共重合体（Ｘ）を構成する全モノマー中における（Ｂ）成分の割合（含有量）は、１９〜５９構成モル％であり、３０〜５０構成モル％がより好ましい。（Ｂ）成分の含有量を上記範囲とすることにより、良好な速乾性が得られる。
【００２３】
［（Ｃ）成分］
（Ｃ）成分はアルキレンオキサイド基含有ビニルモノマーであり、好ましくは下記一般式（５）で表されるモノマーからなる群から選ばれる１種以上が用いられる。
【００２４】
【化５】
2006176641.tif 000006
【００２５】
一般式（５）において、Ｒ８は水素原子又は炭素数１〜４の直鎖又は分岐のアルキル基を示す。
Ｒ９は、水素原子、炭素数１〜４の直鎖又は分岐のアルキル基又はフェニル基を示す。
ｎは２〜４の整数である。ｍは２〜２５０の整数であり、好ましくは２〜５０の整数である。
【００２６】
一般式（５）で表されるモノマーの具体例としては、例えば、ポリエチレングリコールモノ（メタ）アクリレート、ポリエチレングリコールーポリプロピレングリコールモノ（メタ）アクリレート等のポリアルキレングリコールモノ（メタ）アクリレート類；
メトキシポリエチレングリコールモノ（メタ）アクリレート、メトキシポリエチレングリコール−ポリプロピレングリコールモノ（メタ）アクリレート、エトキシポリエチレングリコールモノ（メタ）アクリレート、エトキシポリエチレングリコール−ポリプロピレングリコールモノ（メタ）アクリレート等のアルキル基でアルコキシ化されたアルコキシポリアルキレングリコールモノ（メタ）アクリレート類；フェノキシポリエチレングリコールモノ（メタ）アクリレート、フェノキシポリエチレングリコール−ポリプロピレングリコールモノ（メタ）アクリレート等が挙げられる。
これらの中でも、メトキシポリエチレングリコールモノ（メタ）アクリレートが好ましい。
【００２７】
（Ｃ）成分は、１種単独で使用してもよく、２種以上を組み合わせて使用してもよい。
共重合体（Ｘ）を構成する全モノマー中における（Ｃ）成分の割合（含有量）は、１〜４０構成モル％であり、１〜１０構成モル％がより好ましい。（Ｃ）成分の含有量を上記範囲とすることにより、良好な速乾性が得られる。
【００２８】
前記（Ａ）成分、（Ｂ）成分、および（Ｃ）成分を必須成分として含むモノマーを重合させて共重合体（Ｘ）を合成する方法は特に限定されることはなく、従来公知の方法にて合成することができるが、合成後のハンドリング性の点等から、溶液重合や乳化重合が好ましい。
重合に用いる溶媒としては、メタノール、エタノール、イソプロパノール等のアルコール類、アセトン、メチルエチルケトン等のケトン類、酢酸エチル、酢酸ブチル等のエステル類、ベンゼン、トルエン、キシレン等の芳香族炭化水素類等が挙げられる。
これらの重合溶媒は、一種単独で使用してもよく、二種以上組み合わせて使用してもよい。また、これらの溶媒を水に混合した混合溶媒を重合溶媒として使用してもよい。水を含む混合溶媒を重合溶媒として使用する場合、重合溶媒における水の含有量としては、１０〜５０質量％が好ましい。
【００２９】
重合に用いる重合開始剤としては、重合溶媒に溶解するものであれば特に制限はなく、例えば、２、２’−アゾビスイソブチロニトリル、２、２’−アゾビス（２−メチルブチロニトリル）、２、２’−アゾビス（２、４−ジバレロニトリル）、２、２’−アゾビス（２−アミジノプロパン）２塩酸塩、２、２’−アゾビス（Ｎ、Ｎ−ジメチレンイソブチルアミジン）等のアゾ化合物、過硫酸カリウム、過硫酸ナトリウム、過硫酸アンモニウム、過酸化水素、過酸化ベンゾイル等の過酸化物等が挙げられる。
重合開始剤の濃度は、通常、使用するモノマーに対して０．１〜１０モル％が好ましい。
【００３０】
更に、分子量を規制するためにアルキルメルカプタンのような連鎖移動剤、ルイス酸化合物等の重合促進剤、リン酸、クエン酸、酒石酸、乳酸等のｐＨ調整剤を使用してもよい。
重合温度は、用いる重合開始剤の種類等によって異なり、一概には決定することはできないが、通常、重合開始剤の１０時間半減期温度とすることが好ましく、重合溶媒の沸点であることが温度制御の点から望ましい。
重合時間は、モノマー濃度や重合温度によって変わるが、およそ１〜１２時間程度とすればよく、好ましくは２〜１０時間とするのがよい。
【００３１】
共重合体（Ｘ）のモノマー配列としては、特に制限はなく、ランダム共重合体であってもよく、ブロック共重合体であってもよい。
共重合体（Ｘ）の平均分子量（ＧＰＣによるポリスチレン換算の質量平均分子量）は、１，０００〜１，０００，０００が好ましく、５，０００〜５００，０００がより好ましく、１０，０００〜２００，０００が速乾性の点から更に好ましい。
【００３２】
本発明における共重合体（Ｘ）は、繊維や毛髪などの軟表面に対して、速乾性を付与する性能を有する。また、ガラス、陶器、ステンレスや塗装板などの硬表面に対しても速乾性を付与することができる。
共重合体（Ｘ）はそれ自体で、または該共重合体（Ｘ）の他に速乾付与性を損なわない範囲の他の成分を含有する形態で、速乾付与剤として好適に用いることができる。
本発明の速乾付与剤は、これを繊維や毛髪などの軟表面に吸着または付着させることにより、該軟表面に速乾性を付与することができる。また、ガラス、陶器、ステンレスや塗装板などの硬表面に対しても有効であり、該硬表面に速乾付与剤を吸着または付着させることにより速乾性を付与することができる。
本発明の速乾付与剤は、特に従来の速乾付与剤では速乾性の向上が難しかった繊維用として、特に好適である。繊維は特に制限されるものでなく、織物、衣料品等の繊維製品に適用できる。
【００３３】
本発明の衣料用洗浄剤組成物は、本発明の速乾付与剤を含有する。速乾付与剤以外の他の構成成分は特に限定されず、衣料用洗浄剤組成物の構成成分として公知の成分を適宜含有させることができる。
衣料用洗浄剤組成物における前記他の成分の具体例としては、界面活性剤、溶剤、香料等が挙げられる。
【００３４】
本発明の衣料用仕上げ剤組成物は、本発明の速乾付与剤を含有する。速乾付与剤以外の他の構成成分は特に限定されず、衣料用仕上げ剤組成物の構成成分として公知の成分を必要に応じて適宜含有させることができる。
衣料用仕上げ剤組成物における前記他の成分の具体例としては、カチオン性界面活性剤、溶剤、香料等が挙げられる。
また、他の成分を含まず、速乾付与剤のみの水溶液を衣料用仕上げ剤組成物として用いることもできる。
【００３５】
本発明の衣料用洗浄剤組成物または衣料用仕上げ剤組成物の形態は特に制限されるものでなく、例えば液体状、ゲル状、粉状等とすることができる。製造時のハンドリングや使用者の利便性の点から、液体状態であることが好ましく、環境負荷や人体への安全性の観点から、水溶液であることがより好ましい。ゲル状の場合は、含水ゲル状であることが好ましい。粉体の場合は、使用にあたって適宜水に溶解して使用することができる。
【００３６】
本発明の衣料用洗浄剤組成物または衣料用仕上げ剤組成物における、共重合体（Ｘ）の含有量は、０．０００１〜３０質量％が好ましく、０．０００５〜２０質量％がより好ましく、０．００１〜１０質量％が更に好ましい。０．０００１質量％未満では速乾性を付与することができず、３０質量％を超えても性能の向上はなく、経済的ではない。
【００３７】
本発明の衣料用洗浄剤組成物の製造方法、および衣料用仕上げ剤組成物の製造方法は、特に制限されるものではなく、公知の製造方法において、適宜共重合体（Ｘ）を配合する方法によって製造することができる。
例えば、液状の製品の場合、共重合体（Ｘ）を溶解させた溶液を衣料用洗浄剤組成物又は衣料用仕上げ剤組成物に添加して、均一に混合する方法が好ましい。この場合、例えば、界面活性剤及びその他の成分を含む水溶液を、製品仕上がり濃度よりも固形分濃度が高くなるように予め調製しておき、この溶液に共重合体（Ｘ）の例えば１０質量％濃度の水溶液を混合して、均一水溶液とした後、所定の製品仕上がり濃度及び製品仕上がりｐＨに調整する製造方法が好ましい。
【００３８】
本発明の衣料用洗浄剤組成物は、これを用いて衣類等を洗濯すると、衣類が洗浄されるとともに、脱水時の脱水効率が向上し、速乾性が向上する。これは、洗濯液等の水浴中において、繊維又は衣類等に対して共重合体（Ｘ）が被洗物に効率良く吸着または付着されるためと推測される。
【００３９】
本発明の衣料用仕上げ剤組成物は、これを洗濯液に添加して衣類等の仕上げを行うと、脱水時の脱水効率が向上し、速乾性が向上する。これは、洗濯液等の水浴中において、繊維又は衣類等に対して共重合体（Ｘ）が被洗物に効率良く吸着または付着されるためと推測される。また衣料用仕上げ剤組成物に他の仕上げ効果を有する他の成分が含まれている場合は、該仕上げ効果を同時に得ることができる。
【実施例】
【００４０】
以下、実施例及び比較例により本発明を更に詳細に説明するが、本発明はこれらの実施例によって限定されるものではない。
【００４１】
まず、本発明における共重合体（Ｘ）の合成例を下記に示す。
（実施例１）
＜共重合体（Ｘ）の合成例＞
撹拌機、冷却管及び温度計を備えた５００ｍＬのガラス製セパラブルフラスコにエタノール８４ｇを加え、窒素ガスを吹き込みながら８０℃に加熱した。このセパラブルフラスコ中のエタノールを撹拌しながら、その中に、メタクリル酸ジメチルアミノエチル１９．９１ｇ（４０構成モル％）と、メタクリル酸ｔ−ブチル２６．５６ｇ（５９構成モル％）と、メトキシポリオキシエチレメタクリレート（ＰＯＥ平均鎖長２３モル、新中村化学株式会社製、Ｍ−２３０Ｇ）３．５３ｇ（１構成モル％）と、エタノール３７ｇとの混合溶液、および重合開始剤（２、２’−アゾビス（２−メチルブチロニトリル）、和光純薬工業株式会社製、Ｖ−５９）０．９ｇとエタノール１８ｇとの混合溶液を２時間かけて連続的に滴下し、更に８０℃で６時間窒素ブローしながら撹拌し、下記表１に示す実施例１の共重合体を得た。
【００４２】
＜原料モノマーの反応率確認例＞
合成反応が終了した上記共重合体溶液２００ｍｇをメタノール１ｇに溶解した溶液をＮＭＲ管に所定量採取し、１Ｈ−ＮＭＲを測定した。得られたＮＭＲスペクトルデータより、５．２〜６．２ｐｐｍ付近に見られる原料モノマー由来のオレフィンのピークがほぼ認められないことから、上記共重合体の合成反応において、原料モノマーはほぼ１００％反応したことを確認した。
【００４３】
＜共重合体の質量平均分子量測定例＞
得られた共重合体を、１０ｍＭ臭化リチウム及び５０ｍＭトリエチルアミンを含有するメタノール溶媒に溶解し、同溶媒を移動相としたＧＰＣ（ゲル浸透クロマトグラフィー）測定により、既知分子量のポリスチレンを標準物質として、共重合体の質量平均分子量を測定した。その結果を表１に示す。
【００４４】
（実施例２〜８、比較例１〜６）
【００４５】
上記実施例１において、重合に用いるモノマーを表１、２に示す通りに変更し、実施例１と同様の合成方法、条件にて、共重合体を合成した。なお、表１，２におけるモノマーの配合比の単位は「構成モル％」である。
また、実施例１の原料モノマーの反応率確認例と同様の方法にて原料モノマーの反応率を調べところ、何れの共重合体の合成反応においても、原料モノマーはほぼ１００％反応したことを確認した。
また、実施例１の共重合体の質量平均分子量測定例と同様にして、共重合体の質量平均分子量を測定した。その結果を表１，２に示す。
【００４６】
【表１】
2006176641.tif 000007
【００４７】
【表２】
2006176641.tif 000008
【００４８】
＜衣料用洗浄剤組成物の調製＞
実施例１〜８及び比較例１〜６で得られた共重合体を用い、下記組成の衣料用洗浄剤組成物を調製した。
・界面活性剤（ポリオキシエチレンラウリルエーテル、
ＰＯＥ鎖長平均１５モル）・・・・・・・・・・・・・３０質量％
・共重合体・・・・・・・・・・・・・・・・・・・・２０質量％
・クエン酸ナトリウム・・・・・・・・・・・・・・・・１質量％
・香料・・・・・・・・・・・・・・・・・・・・・０．２質量％
・精製水・・・・・・・・・・・・・・・・・・・・・・バランス
【００４９】
＜繊維速乾性の評価方法＞
得られた衣料用洗浄剤組成物の繊維速乾性を以下の試験方法で評価した。
（１）試験布の前処理方法
試験に先立って、試験布の前処理を以下の方法で行った。
家庭用洗濯機に３０Ｌの５０℃水道水を入れ、これに衣類用粉末洗剤（トップ、ライオン株式会社製）３０ｇを添加し、よく分散させた後、試験布として綿スムース（ユザワヤ２５０  ＧＭ４５Ｗ）１Ｋｇを投入し、１５分間撹拌し、次いで脱水機で５分間脱水した後、もう一度前記洗浄、脱水を繰り返した後、水道水を用いた流水濯ぎ１５分間、その後脱水５分間という工程を５回繰り返した。以上の処置をした後、室温で乾燥し、２０ｃｍ×２０ｃｍに裁断した。
【００５０】
（２）速乾性試験
上記記載の前処理を行った試験布を入れた二層式洗濯機中に、上記で調製した洗浄剤組成物および水道水を入れた。このとき、浴比３０倍、かつ洗浄剤組成物の共重合体濃度が０．０１質量％となるようにする。そして通常の洗濯を行い、５分間の貯め濯ぎを２回行った後、１分間の脱水を行った。
これとは別に、評価の公平性を持たすために、試験毎に、共重合体を除いた洗浄剤組成物で、同様の試験布を同様に洗濯した試験布をコントロールとする。
そしてコントロールに対する脱水後含水率（相対含水率）を下記数式に従って測定し、以下の基準で評価した。その結果を下記表３に示す。
【００５１】
相対含水率（％）＝［（Ｗ４−Ｗ３）／Ｗ３］／［（Ｗ２−Ｗ１）／Ｗ１］×１００
Ｗ１；共重合体を除いた洗浄剤組成物で処理した試験布の初期重量
Ｗ２；共重合体を除いた洗浄剤組成物で処理した試験布の脱水後重量
Ｗ３；共重合体を含有する洗浄剤組成物で処理した試験布の初期重量
Ｗ４；共重合体を含有する洗浄剤組成物で処理した試験布の脱水後重量
（評価基準）
○：相対含水率９５％未満
△：相対含水率９５％以上１００％未満
×：相対含水率１００％以上
【００５２】
【表３】
2006176641.tif 000009
【００５３】
＜衣料用仕上げ剤組成物の調製＞
実施例１〜８及び比較例１〜６で得られた共重合体を、濃度１質量％となるように水に溶解させて衣料用仕上げ剤組成物を調製した。
【００５４】
＜繊維速乾性の評価方法＞
得られた衣料用仕上げ剤組成物の繊維速乾性を以下の試験方法で評価した。
（１）試験布の前処理は、上記と同様の方法で行った。
（２）速乾性試験
上記前処理を行った試験布を入れた二層式洗濯機中に、上記で調製した仕上げ剤組成物および水道水を入れた。このとき、浴比３０倍、かつ仕上げ剤組成物の共重合体濃度が０．０１質量％となるようにする。そして５分間の貯め濯ぎを行った後、１分間の脱水を行った。
これとは別に、評価の公平性を持たすために、同様に前処理した試験布を、仕上げ剤組成物を添加しない他は同様にして貯め濯ぎおよび脱水した試験布をコントロールとする。
そしてコントロールに対する脱水後含水率（相対含水率）を下記数式に従って測定し、以下の基準で評価した。その結果を下記表４に示す。
【００５５】
相対含水率（％）＝［（Ｗ８−Ｗ７）／Ｗ７］／［（Ｗ６−Ｗ５）／Ｗ５］×１００
Ｗ５；仕上げ剤組成物を添加せずに処理した試験布の初期重量
Ｗ６；仕上げ剤組成物を添加せずに処理した試験布の脱水後重量
Ｗ７；共重合体を含有する仕上げ剤組成物で処理した試験布の初期重量
Ｗ８；共重合体を含有する仕上げ剤組成物で処理した試験布の脱水後重量
（評価基準）
○：相対含水率９０％未満
△：相対含水率９０％以上９５％未満
×：相対含水率９５％以上
【００５６】
【表４】
2006176641.tif 000010
【００５７】
＜硬表面速乾性の評価方法＞
実施例１、３、７及び比較例４、６で得られた共重合体を用い、共重合体０．５質量％とポリオキシエチレンラウリルエーテル（ＰＯＥ鎖長平均１５モル）１質量％を含有する速乾付与剤水溶液を調製した。得られた水溶液０．５ｍLを２ｃｍ四方のスポンジに含ませてよく泡立てた後、評価用塗装板、ガラス板、および陶器皿を該スポンジにて洗浄し、流水で濯いだ。その塗装板、ガラス板、および陶器皿を、８°に傾斜させた状態で塗装板全体が水で濡れるように水道水を注ぎ、水が切れるまでの時間を測定し、下記評価基準で速乾性を評価した。
また、コントロールとして、それぞれ速乾付与剤水溶液で処理しない未処理のものについて、同様にして速乾性を評価した。その結果を表５に示す。
なお、評価用塗装板は、ブリキ片面黒色アクリル塗装処理（塗料；大日本塗料株式会社アクローゼ＃６００、寸法；９０×１２０ｍｍ、厚さ０．３ｍｍ）を施した塗装板に、高圧水銀灯を８時間照射したものを使用した。
また、評価用ガラス板は、エタノール洗浄したソーダ石灰ガラス（寸法；９０×１２０ｍｍ、厚さ２ｍｍ）を使用した。
また、評価用陶器皿は、エタノール洗浄した円形浅皿（寸法；直径２００ｍｍ、深さ１５ｍｍ）を使用した。
【００５８】
（速乾性の評価基準）
◎：５秒以内で水が切れる
○：５秒超１０秒以内で水が切れる
△：１０秒超２０秒以内で水が切れる
×：２０秒超で水が切れる
【００５９】
【表５】
2006176641.tif 000011
【００６０】
表３の結果に示されるように、実施例１〜８の共重合体を用いた衣料用洗浄剤組成物を用いて洗濯することによって、衣類の脱水効率が向上した。
表４の結果に示されるように、実施例１〜８の共重合体を用いた衣料用仕上げ剤組成物を添加して濯ぎを行うことによって、衣類の脱水効率が向上した。
また表５の結果より、実施例１〜８の共重合体を用いた速乾付与剤は、硬表面の水切れ性も向上させることが明らかとなった。